"1~4の単糖単位を有する合成ポリ硫酸化オリゴ糖、その塩及び錯体から選択される少なくとも一つの化合物を含む、創傷清浄剤として使用するための組成物。前記化合物は1又は2の単糖単位を有する合成ポリ硫酸化オリゴ糖、好ましくはペントース及びヘキソース、並びにそれらの化合物の塩及び錯体から選択されることを特徴とする請求項1に記載の組成物。前記化合物はスクロースオクタスルファートのカリウム塩;スクロースオクタスルファートの銀塩;スクラルファートから選択されることを特徴とする請求項1又は2に記載の組成物。前記化合物を、1つ以上の、治療効果を誘導又は促進する活性物質又は創傷治療における好適な役割を果たす活性物質を組み合わせることを特徴とする請求項1~3のいずれか1項に記載の組成物。前記活性物質は殺菌剤又は静菌剤、特にクロルヘキシジン、銀塩又は銀錯体、亜鉛塩又は銅塩、メトロニダゾール、ネオマイシン;局所麻酔剤、特にリドカイン;抗炎症剤、特に非ステロイド系抗炎症剤及びシクロオキシゲナーゼ-2阻害剤;並びにコルチコイドから選択される請求項4に記載の組成物。前記化合物を他の追加の1つ以上の創傷清浄剤と組み合わせることを特徴とする請求項1~5のいずれか1項に記載の組成物。前記追加の創傷清浄剤は:酵素;及び尿素から選択される請求項6に記載の組成物。前記化合物は、創傷上に直接適用できる医薬製剤、例えばゲル、溶液、エマルション、クリーム、顆粒、又はカプセル中で、好ましくは製剤の総重量に対し0.1~50重量の量で使用されることを特徴とする請求項1~7のいずれか一項に記載の組成物。前記化合物又は該化合物を含有する医薬製剤は、創傷被覆材の一要素と、創傷滲出液中に放出される前記化合物の量が好ましくは0.001g/l~50g/l、より好ましくは0.001~10g/lとなるような量で統合されている請求項1~8のいずれか1項に記載の組成物。前記創傷被覆材は、吸収性繊維を主体とする創傷被覆材であることを特徴とする請求項9に記載の組成物。前記創傷被覆材は、創傷と接触する表面が接着性物質の不連続な層で覆われている熱接着繊維と組み合わされている高吸収性繊維からなる不織布を含む創傷被覆材であることを特徴とする請求項9に記載の組成物。前記接着性物質は親水性コロイド状粘着性物質であり、前記ポリ硫酸化オリゴ糖は該粘着性物質に、好ましくは粘着性物質の総重量に対して1~15重量、より好ましくは5~10重量含まれていることを特徴とする請求項11に記載の組成物。本願明細書において、本発明は壊死組織及び/又はフィブリン組織を形成するフィブリン基質の分解によって創傷を清浄することができる上記化合物を補給するという新規な技術的課題を解決することを目的とする。大変驚くべきことに、そして予測できなかったことに、1~4の単糖単位を有する合成ポリ硫酸化オリゴ糖、その塩及び錯体、特にスクロースオクタスルファートのカリウム塩がフィブリン基質を分解し、その結果、清浄物質として有用となりうることを見出した。このように、第一の態様によれば、本発明は1~4の単糖単位を有する合成ポリ硫酸化オリゴ糖、その塩及び錯体から選択される少なくとも一つの化合物を含む、創傷清浄剤として使用するための組成物に関する。上記化合物を使用すると、一方では、機械的清浄や蛆虫療法のような、肉体的、精神的なダメージを与える技術を頼らなくてもよく、他方では、これらの化合物を吸収性創傷被覆材中に含ませることにより、一つのステップで、壊死組織及び/又はフィブリン組織の分解を促進する物質の補給と、壊死組織及び/又はフィブリン組織の吸収を行うことができ、自己分解清浄を最適化することができる。本発明において使用することができるオリゴ糖は、1~4の単糖単位、好ましくは1~2の単糖単位から形成される合成ポリマーであって、一般的にα又はβグリコシド結合によって結合している合成ポリマーである。別の言葉で言うと、上記オリゴ糖は単糖、二糖、三糖、又は四糖であり、好ましくは単糖又は二糖である。上記多糖の単糖単位の性質について特に制限はない。好ましくは、単糖単位はペントース又はヘキソースである。単糖の例としては、グルコース、ガラクトース、又はマンノースを挙げることができる。二糖の例としてはマルトース、ラクトース、スクロース、又はトレハロースを挙げることができる。三糖の例としては、メレジトースを挙げることができる。四糖の例としては、スタキオースを挙げることができる。好ましくは、上記オリゴ糖は二糖であり、より好ましくはスクロースである。ポリ硫酸化オリゴ糖という表現は、本願明細書においては、各単糖の少なくとも2つ、好ましくは全てのヒドロキシル基が硫酸基で置換されているオリゴ糖を意味する。好ましくは、ポリ硫酸化オリゴ糖はスクロースオクタスルファートである。本発明において使用するポリ硫酸化オリゴ糖は、塩又は錯体の形態であってもよい。塩の例としては、ナトリウム塩、カルシウム塩又はカリウム塩などのアルカリ金属塩;銀塩;又はアミノ酸塩などを挙げることができる。錯体の例としては、ヒドロキシアルミニウム錯体を挙げることができる。本発明において、特に好ましい化合物は以下のものである。スクロースオクタスルファートのカリウム塩;スクロースオクタスルファートの銀塩;スクロースオクタスルファートのヒドロキシアルミニウム錯体、一般的にはスクラルファートと呼ばれている。スクロースオクタスルファートのカリウム塩は、繊維芽細胞上で作用することから、肉芽形成期における創傷の治療に用いられることが25年前から知られている。この作用は、例えば、欧州特許公開第230023号明細書、国際公開第89/05645号、又は国際公開第98/22114号に説明されている。これらの文書に述べられているように、これらの化合物は補助創傷清浄を行った後、その結果、壊死組織及び/又はフィブリン組織の除去を行った後に使用される欧州特許公開第230023号明細書、8頁、10~15行及び実施例18;33頁、28~30行;国際公開第89/05645号、25頁、8及び9行;並びに16頁、25~28行;国際公開第98/22114号、17頁、18~20行参照。従ってスクロースオクタスルファートのカリウム塩は、清潔な、清浄後の創傷に用いられる。国際出願第89/05645号7頁、13~24参照において、スクラルファートなどのポリ硫酸化多糖はプロテアーゼ、特にヒアルロニダーゼヒアルロン酸とグリコサミノグリカンを分解することができる酵素の阻害剤であることが述べられている。そのため上記化合物を創傷の清浄化に用いることができるというのは、自然洗浄過程において、プロテアーゼが損傷を受けた組織の分解を促進できる酵素であることから、かなり驚くべきことであった。上記化合物が阻害されたのでは創傷の清浄が良好に行えない。本発明において使用する化合物がどのような機構によって作用するかは今のところ分かっていないが、上記化合物がインビトロで再構築されたフィブリン基質を分解できることが実験的に明らかになり、またこの性質を生体invivo由来のフィブリン組織から抽出したサンプルでも実証した。通常、上記化合物は単独で、又はその2種以上の混合物として、又は治癒を誘導する若しくは促進する、若しくは創傷の治療において好ましい役割を有する可能性のある他の活性物質の1つ以上との組み合わせにより使用してもよい。好ましくは、上記化合物は清浄期において重要な活性物質と共に使用される。これらの活性物質の中では、特に次のものを例として挙げることができる。壊死組織に伴う重篤な合併症への感染の危険を予防又は治療するための殺菌剤又は静菌剤クロルヘキシジン、銀塩又は銀錯体、亜鉛塩又は銅塩、メトロニダゾール、ネオマイシン;局所麻酔剤リドカイン;創傷に伴う事が多い痛みを和らげるための抗炎症剤、例えば非ステロイド系抗炎症剤NSAIDsイブプロフェン、ケトプロフェン、ジクロフェナク、シクロオキシゲナーゼ-2阻害剤セレコキシブ、ロフェコキシブ等;コルチコイド。当然ながら、本発明において使用する化合物は、清浄期において作用することが知られている他の追加の化合物1つ以上と併用することもできる。そのような追加の化合物としては、例えば、酵素酵素を併用すれば上記本発明において使用する化合物をより低い濃度で用いることができ、感作の問題を避けることができる;尿素。本発明において使用できる化合物は、同時に又は順番に、清浄する創傷の性質感染、壊死の状態、創傷が痛みを伴うものであるか否か又は創傷の具合フィブリン組織の水準に応じて、清浄期の間、他の活性物質と共に使用してもよい。清浄剤として使用する場合、本発明において使用する化合物は、医薬製剤、たとえばゲル、溶液、エマルション、クリーム、又は創傷上に直接適用できる、ナノメートル又はマイクロメートルからミリメートルの範囲内の大きさの顆粒又はカプセルにおいて使用することができる。上記化合物が、その2つ以上の混合物として使用される場合、又は1つ以上の他の活性物質と併用される場合、上記化合物は同じ医薬製剤中に配合しても良いし、別々の医薬製剤中に配合してもよい。別の方法として、好ましくは、本発明において使用される上記化合物、又はこれらの化合物を含んだ医薬製剤は、創傷被覆材中に含まれていてもよい。本願明細書において、創傷被覆材とは、創傷を治療するために使用されるあらゆる種類の創傷被覆材を意味し、治療する創傷は、清浄期においては滲出性が高いことが多いことから吸収性の創傷被覆材であるのが好ましい。簡略化のため、以降本発明の清浄剤という表現を、既に上で説明し、またその用途を特許請求の範囲に記載したオリゴ糖の硫酸塩類から選択される化合物、又はそれらの化合物の混合物を示すために用いる。本発明の清浄剤又はその清浄剤を含有する医薬製剤は、創傷被覆材の構造のどの要素の中に組み込まれていてもよい。迅速な作用を促進するために、この化合物又はその化合物を含む医薬製剤は創傷に接触する創傷被覆材の層の中に含ませておくか、又は創傷に接触する創傷被覆材の表面上に付着させておくのが好ましい。そのような付着のための技術は当業者に周知であり、例えば国際特許出願第2006/007844号等の中で説明されている。本発明の清浄剤又はその清浄剤を含む医薬製剤は、創傷と接触させる表面上に、連続的又は不連続的に以下の様な状態で付着させておくのが有利である。液体の状態で、例えば上記清浄剤を含む溶液又は懸濁液の水分を飛ばすことによって付着させる、あるいは固体の状態で、例えば上記清浄剤を含む粉体をふりかけることにより付着させる。創傷と接触する層又は表面は、例えば吸収性の親水性ポリウレタンフォーム等の吸収性物質;圧定布等の織物系材料、例えば不織布、フィルム、粘着性材料吸収性であっても非吸収性であってもよい;粘着性又は非粘着性の界面構造から構成される。一般的に、製剤の形態又は創傷被覆材の構造は、そのニーズに応じて本発明の清浄剤の特定の放出プロファイル、例えば速放性又は遅放性の放出プロファイルが得られるように適合されている。当然ながら、本発明の清浄剤の、医薬製剤又は創傷被覆材中における使用量は、求められる薬物動態、及びその薬剤の性質、溶解度、耐熱性等の制約に応じて調整される。このように、医薬組成物中で使用するためには、本発明の清浄剤は製剤の総重量に対し、0.1~50重量の量で組み込まれる。創傷被覆材の要素の中で使用する場合、本発明の清浄剤は創傷から滲出する滲出液中に放出される清浄剤の量が0.001g/l~50g/l、好ましくは0.001~10g/lとなるような量組み込まれる。好ましい実施形態において、本発明の清浄剤は、ゲル化繊維を主体とした吸収性創傷被覆材、例えばCONVATEC社から市販されているAQUACELRという製品などに組み込まれる。このようにすれば、自己分解清浄のために既に使用されているこの種の製品の清浄力を最適化することができる。更に好ましい形態によれば、本発明の清浄剤は、ゲルが創傷からの滲出液と接触する高吸収性繊維を主体とする不織布からなる創傷被覆材中に組み込まれる。そのような繊維は、例えばLANSEALRFの商品名で東洋紡績株式会社から市販されている。吸収後の不織布の結着性を増強するために、上記高吸収性繊維は、例えばニードリングや、ポリエステルコアとポリエチレンシェルからなる2成分繊維などの熱接着性繊維と共に熱接着することにより組み合わせることもできる。本発明において使用できる不織布の創傷被覆材は、例えば国際公開第2007/085391号に説明されている。非常によく行われるのは、創傷被覆材を充てる際に、看護スタッフは包帯を使い、又は別の吸収性創傷被覆材若しくは包帯等の二次的な要素を用いて覆うことにより、その創傷被覆材を所定の位置に保持することである。創傷被覆材が創傷上に固定されたまま留まるようであれば、看護スタッフが上記二次的要素を充てる際に手が空くので便利である。本発明においては、上述の点から、不織布、例えば上述したような、創傷に接触する表面が不連続な粘着剤層により被覆されている不織布が好ましい。そのような不織布としては、例えば繊維状の粘着性物質、ミシン目の入った粘着性層、細片ストリップ状若しくは糸状、又は他の幾何学的形状を有する不連続な粘着性層等が挙げられる。一般的に、創傷被覆材中で汎用されている粘着性物質であればいかなるものでも本目的のために用いることができる。正常な組織や創傷のへりを傷つけないように、特に上記創傷被覆材を除去する際において傷つけないように、粘着性物質は皮膚には付着するものの創傷に付着しない性質を有するものであるのが好ましい。そのような粘着性物質の例としては、シリコーン又はポリウレタンのエラストマーを主剤とする粘着性物質、例えば、シリコーン又はポリウレタンのゲル、及び親水性コロイド粘着剤などを挙げることができる。上記親水性コロイドは、ポリスチレン-オレフィン-スチレンブロックポリマーから選択される1つ以上のエラストマーを主体とするエラストマー基質と、可塑剤、例えば鉱油、粘着付与樹脂、及び必要であれば酸化防止剤から選択される1つ以上の化合物との組み合わせから構成され、ある一定量、好ましくは少量の親水性コロイド3~20重量、例えばナトリウムカルボキシメチルセルロース又は高吸収性ポリマー、例えばLUQUASORBRという商品名でBASF社から市販されている製品等を添加する。これらの親水性コロイドは当該技術分野において当業者に周知であり、例えば仏国特許発明第2392076号明細書及び仏国特許発明第2495473号明細書において説明されている。不織布上で糸状の粘着性物質を用いると、特に有利なことに、織物材料の小繊維が創傷に接触したり組織に付着したりして、除去する際に痛みを伴う又は創傷治癒過程の妨げとなることすらあるというリスクを低減或いは回避することができる。さらに実質的に不織布の吸収能力を決める高吸収性繊維の使用によって織物材料の中又は表面上における液体の流れの制御をよりよく行うことができ、ゲルブロッキングのリスクを低減又は排除することができる。本発明の好ましい実施形態によれば、本発明の清浄剤は、上記粘着性物質中に溶解性と耐熱性とを両立するような濃度で添加される。上記基準に基づき、本発明の清浄剤は、粘着性物質の総重量に対し好ましくは1~15重量、より好ましくは5~10重量の量で使用される。この不織布の創傷被覆材の吸収性を高めることが求められる場合には、創傷被覆材に更に別の吸収剤層、好ましくはゲルではない吸着剤層、具体例としては吸収性の親水性フォーム、好ましくは不織布よりも高い吸収性能を有する親水性ポリウレタンフォームの吸着剤層を設けることができる。上記フォーム及びその製造方法、特にプレポリマー、水、界面活性剤等を主剤とする混合物から製造するフォームやその製造方法は当該技術分野においては当業者に周知であり、例えば国際特許出願第96/16099号、国際特許出願第94/29361号、国際特許出願第93/04101号、欧州特許第420515号明細書、欧州特許第392788号明細書、欧州特許第299122号明細書及び国際特許出願第2004/074343号等において説明されている。上記不織布と上記フォームは当該技術分野において当業者に周知の技術、例えばTPU/ポリカプロラクトンポリマーを主成分とするホットメルトパウダーを用いたホットカレンダリング等の技術によって組み合わせることができる。この技術は医療市場での使用を目的として不織布を結合するのに広く用いられている技術である。最後に、このフォーム又は不織布不織布が単独で使用される場合は、外部環境から創傷を保護するための補助材サポートによって被覆することができる。この補助材は他の層よりも大きなサイズにすることができ、また使用中、特に創傷が平坦でない体の部分にある場合に所定の位置に創傷被覆材を最適に保持するために、創傷に接触する面上に連続的又は不連続的な粘着性物質から形成されていてもよい。この補助材及びその粘着性物質は、創傷被覆材によって吸収される滲出液を最適に管理し、浸軟による問題を回避するために、流体は通さない不透過性であるが、水蒸気は非常によく通すものであるのが好ましい。この種の補助材は当該技術分野において当業者に周知であり、例えば通気性があるものの液体を通さないフィルム、例としてはポリウレタンのフィルム、フォーム/フィルム又は不織布/フィルムの複合体等からなる補助材が挙げられる。別の態様によれば、本発明は1~4の単糖単位を有する合成ポリ硫酸化オリゴ糖、その塩及び錯体から選択される少なくとも一つの化合物を含む、本発明の組成物を使用することを含む、創傷を治療する方法に関する。本治療方法においては、この組成物はどのような好適な手段によって創傷に適用されてもよく、特に上述の創傷被覆材によって適用できる。本発明の清浄剤の活性は、種々の条件で実証することができる。すなわち、一方においては、インビトロで調製されたフィブリン基質のモデル上で、あるいは他方では、創傷から取り出されたフィブリン組織上で活性を実証することができる。行った試験以下に詳細に説明するは、この化合物がフィブリン基質及びフィブリン組織を分解する能力を実証したものである。この試験はまた、インビトロでのモデルにおいて創傷被覆材がフィブリン基質を分解する能力を実証している。創傷被覆材は自己分解清浄の際にも使用することができるものであって、創傷に接触するその表面に、本発明の清浄剤を含んだ親水性コロイド状粘着性物質の糸を有するゲル化繊維を主体とする不織布からなる。得られた結果によると、一方では、創傷の清浄において本発明の清浄剤が有利なことが示され、また、他方では、自己分解清浄において本発明の清浄剤を用いることが有利であることが示された。この際、吸収性創傷被覆材中にその清浄剤を含ませるという広く用いられている技術により、最適な製品を得ることができる。この製品は残留物を吸収する性質と、フィブリン組織の分解作用を組み合わせたものである。実施例1:スクロースオクタスルファートのカリウム塩の、インビトロで調製したフィブリン基質の分解に関する効果の実証1.インビトロでのフィブリン基質の製造フィブリン基質をフィブリンゲル基質における線維芽細胞の移動Fibrobrastmigrationinfibringelmatrices、AmJ.Pathol,1993,142:273-283にて説明されているBrownのプロトコルに従って調製した。使用した成分と手順は以下の通りである。以下のものを37°Cで溶解させた。Hepesシグマアルドリッチカタログを50ミリモル含む水溶液5mlヒト血漿フィブリノゲンシグマアルドリッチカタログ15mgCaCl25mmol。50μlのトロンビン、100NIHのヒト血漿シグマアルドリッチカタログを、上述のようにして調製した溶液に添加した。反応混合物を混合し、15mlのチューブ又は直径60mmのペトリ皿に入れ、37°Cで静置してインキュベートした。37°Cでのインキュベーションにおける最初の24時間の間は、大まかにいえばゲルのような外観を有するフィブリン基質が現れたように見えた。24時間後、顕微鏡でこのフィブリン基質を観察すると、均一な短繊維の網状組織が形成されていることを確認した。2.スクロースオクタスルファートのカリウム塩の、フィブリン基質の分解に関する効果の実証上記15mlのチューブ内でフィブリン基質が形成され始めてから24時間後に、スクロースオクタスルファートのカリウム塩の溶液を、フィブリン基質を調製するのに使用したフィブリノゲン/トロンビン混合物5体積部に対し、化合物の溶液が1体積部となるよう添加した。それと平行に、リン酸緩衝生理食塩水PBSを用いて、試験化合物を含んでいない対照溶液を調製した。フィブリン基質の分解を次の24時間及び48時間に渡って目視で観察した。観察結果に基づき、次の3つの水準に分類した。分解無し:基質に変化はなかった。部分的に分解:基質の分解が見られた。完全に分解:基質が消失した。3.PDFsの決定観察した結果が本当にフィブリン基質の分解に相当するかどうかを定量化し、検証するために、試験化合物溶液を添加してから24時間又は48時間後にフィブリンの分解生成物theproductsofdegradationoffibrin:PDFsを測定した。測定は、DiagnosticaStago社から市販されている00540を参照として、血漿PDFアッセイキットplasmaPDFassaykitを用いた通常の技術に従って行った。すなわち、20μlの上清を、PDFアッセイキットのプレートの赤い輪の中央に置かれている15mlのチューブから抜き取った。ラテックス粒子の懸濁液20μlを添加した。撹拌した後、分析を行った。目視での結果とPDFsの測定結果の相関を求めることにより得られた結果を定量化することができた。PDFsの値が5μg/mlを下回った場合、フィブリン基質の分解は起こっていない。PDFsの値が5~20μg/mlの場合、フィブリン基質の部分的な分解が見られる。PDFsの値が20μg/mlを超える場合、フィブリン基質の完全な分解が見られ、フィブリン基質は消失する。4.スクロースオクタスルファートのカリウム塩を用いたテスト:スクロースオクタスルファートのカリウム塩の水溶液を調製した濃度:10g/l。この溶液は上述のプロトコルに従ってテストし、フィブリン基質の溶液を添加してから48時間後にPDFsを測定した。結果の妥当性を評価するために、PBSの溶液を陰性対照として、また尿素とともに、パパインをたんぱく質分解酵素として含む製品であるAccuzymeR酵素清浄の際に用いられるを陽性対照として試験した。PDFsを測定することにより、以下の結果が得られた。PBS:5μg/ml未満AccuzymeR:20μg/ml超スクロースオクタスルファートのカリウム塩の10g/l溶液:5~20μg/ml。このようにして、フィブリン基質の部分的な分解を引き起こすスクロースオクタスルファートのカリウム塩の有効性が実証された。実施例2:スクロースオクタスルファートのカリウム塩の、生体からinvivo採取したフィブリン組織における効果の実証スクロースオクタスルファートのカリウム塩の同じ溶液を生体から採取したフィブリン組織において試験した。この試験のために、静脈の下腿潰瘍由来の5mm2のフィブリン組織の試料を準備して37°Cに保持した15mlのチューブに入れた。24時間後、スクロースオクタスルファートのカリウム塩の溶液1mlをこの試料に載せた。もう一度、PBSを用いて陰性対照を調製し、AccuzymeRを用いて陽性対照を調製した。活性成分又は上記対照を加えてから48時間後にPDFsをアッセイした。この実験を同一の患者から得たフィブリン組織5サンプルについて繰り返した。こうして、このテストにおいては、スクロースオクタスルファートのカリウム塩がフィブリン基質の完全な分解を引き起こすことが認められ、その効果を実証することができた。PDFsの測定によってこの結果が追認され、測定された値は以下のようなものであった。AccuzymeR:20μg/ml超PBS:5μg/ml未満スクロースオクタスルファートのカリウム塩:20μg/ml超従って、この結果により、生体からinvivo採取されたフィブリン組織について、インビトロでのモデルで得られた結果が追認され、有効性が確認された水準はインビトロでのフィブリン基質モデルに関するものよりも良好であった。実施例3:吸収性創傷被覆材に組み込まれたスクロースオクタスルファートのカリウム塩の、インビトロで調製されたフィブリン基質の分解における効果の実証1.スクロースオクタスルファートのカリウム塩を含有する吸収性創傷被覆材の製造熱接着を用いて、東洋紡績株式会社によって市販されているLANSEALRF高吸収性繊維及び比が70高吸収性繊維/30熱接着性繊維の2成分熱接着性ポリエステル/ポリエチレン繊維を利用して、自己分解清浄の際に吸収性創傷被覆材として使用することができる180g/m2の不織布を製造した。さらに、スクロースオクタスルファートのカリウム塩を含む親水性コロイド状接着性物質を、MELG-40ミキサー中で混合することにより調製した。この接着性物質の組成は、接着性物質の総重量に対する重量百分率で表すと、以下の通りである。Shell社からOndinaR917の商品名で市販されている鉱油:32.8CMCBlanoseR7H4XFという商品名でAQUALON社から市販されているカルボキシメチルセルロースのナトリウム塩親水性コロイド:14EUTICALS社から市販されているスクロースオクタスルファートのカリウム塩:7.5KRATON社からKRATONRG1654の商品名で市販されているブロック共重合体、ポリスチレン-エチレン-ブチレンエラストマー:6チバスペシャルティケミカルズ社からIRGANOXR1010の商品名で市販されている酸化防止剤:0.12PIC社からINOVREMT10という商品名で市販されている、2-メチル-2[1-オキソ-2-プロペニルアミノ]-1-プロパンスルホン酸の塩とプロペン酸の2-ヒドロキシエチルエステルの共重合体塩析剤:5EXXONCHEMICALS社からESCOREZR5380の商品名で市販されている粘着付与樹脂:35。種々の構成成分を100~110°Cの温度で撹拌しながら添加し、均一な混合物を得た。より正確には、最初に上記鉱油と、上記親水性コロイドと、上記スクロースオクタスルファートのカリウム塩と、上記エラストマーを添加し、次に上記酸化防止剤と上記塩析剤を、最後に上記粘着付与樹脂を添加した。この粘着性物質を、予め準備しておいた不織布上に、糸状に不連続的に配置されるように塗布した。2.インビトロでのフィブリン基質モデルにおける創傷被覆材の試験次に、スクロースオクタスルファートのカリウム塩を含有する創傷被覆材と、CONVATEC社からAQUACELRという商品名で市販されている自己分解性創傷被覆材を比較した。この目的のために、フィブリン基質を、直径60mmのペトリ皿の中で、上述のプロトコルに従って調製した。24時間後、上記2つの創傷被覆材それぞれの直径20mmの試料を、室温で、フィブリン基質の上に置いた。創傷被覆材を置いてから24時間後に除去し、フィブリン基質を目視で観察した。フィブリン基質中の、スクロースオクタスルファートのカリウム塩を含有する創傷被覆材の試料に対応する領域の下には、幾分目立つ穴が形成されていた。これに対し、AQUACELR製品の試料に対してはフィブリン基質は元のまま維持されていた。従って、この実験は、スクロースオクタスルファートのカリウム塩のフィブリン基質の分解における有効性と、自己分解清浄の際に使用できる創傷被覆材中にそのカリウム塩を含ませる利点を裏付けるものであった。"